FR 2278428 A1 19760213 FR 7425230 A 19740719 Lors de la coulée en chute de l'acier darns une lingotiére, l'acier liquide tombant sur le fond de la lingotière a tendance à éclabcusser les parois inférieures freides de la lingtière et à s'y solidifier en produisant des goutres froides ou éclabsusstres en pied qui nuisent @ l'aspect de surface. Pour paliter cet inconvénient, on utilise parfois des amortisseurs en carton ordulé constiktués par une ou plusieurs bandes de carton ondulé enroulées en spirale, ces amortisseurs étant placés au fond de la lingetière. On a également proposé de réaliser des amortisseurs alveolaires, les parois verticales des alvéoles étant réalisées par das plaques ne carton on de fibres agglomérées. Ces éléments amortissent le jet mais lecarton se consume rapidement. Or, il est nécessaire que ces amortisseurs puissent jouer leur r81e jusqu'à ce que la couche de étal liquide atteigne une épaisseur suffisante, pour éviter les éclaboussures. On a donc cherché à retarder la combustion des mortisseurs e carton n les imprégnant avec de la résine synthétique du type phénolique ou avec du silicate ce soude ou encore en incorcoant dans les fibres agglomérées des fibres ou charges réfractaires. Toutefois, l'opération d'iprégnation est longue et coûteuse et elle n'est pas toujours suffisamment efficace. De plus, lorsque l'or utilise de tels retardateurs de combustion, ils contituent une scurce de pol lution de l'acier, notamment lorsqu'il s'agit de corps minéraux incombustibles. autre part, il est de pratique courante de désoxyder l'acier au cours de la coulée en introduisant dans la lingotière un ruban d'aluminium mais il est très difficile de mai@tnir ce ruban en place notamment dans la masse ae métal fondu tres agitée qui se produit au déb@t de la coulée. La présente invention 2 po@r but de remédier à ces incon vénients et 17e a cour objet n amortissent @ourd la coulée en chute des lingots caractérisé en ce que l'on inco@pare à au moins certaines des surfaces du matériau combustible constituant les parois verticales de l'amortisseur une couche A base d'aluminium. La couche d'aluminium retarde la destruction des parois verticales de l'amortisseur et agit comme désoxydant de l'acier. La couche d'aluminium est de bréféxence fermée par une feuille d'aluminium collée sur la surface plane du carton ondulé ou sur une ou les deuy. faces des plaques de carton ou analogue constituant ivanortisseur alvéolaire. I1 est toctis possible, conformément à l'invention, del'iacorporer de touie autre manière dans le carton ondulé ou analogue par exemple par application d'un enduit a base d'aluminium L'épaisseur de la couche d'aluminium est de préférence calculée en fonction du poids d'aluminium @écessaire pour assurer la désoxydation du lingot d'acier. A titre d'exemple, la figure unique annexée représente une vue en coupe, perpendiculairement à la direction des ondes, d'un carton ondulé pour la mise en oeuvre de l'invention. Le carton ondulé 1 comporte sur une de ses races une feuille de papier kraft 2 collée sur le sommet des ondes. Conformément a l'invention7 on colle sur la feuille de papier 2 une pellicule d'aluminium 3. Une bande de ce carton dont la largeur correspond à la hauteur de l'amortisseur, est enroulée en spirale pour donner un amortisseur de diamètre voulu qui est place dans le fond de la lincostière. Le mode de réalisation ci-dessus décrit à titre d'exemple est susceptible de recevoir de nombreuses modifications sans sortir du cadre de la présente invention. R E V 9- N D I C A T I O N S 1.- Un amortisseur pour la coulée en chute des lingots caractérisé en ce que l'an incorpore a au moins cernines des surfaces du matériau combustible constituant les parois verticales de 1tamortisseur une couche a base d'aluminium. 2.- Un amortisseur pour la coulée en chute des lingots selon la revendication 1 caractérisé en ce que la couche d'aluminium est formée par une feuille d'aluminium collée sur la surface plane du carton ondulé 3.- Un amortisseur pour la coulée en chute des lingots selon la revendication 1 caractérisé en ce que la couche d'aluminium est formée par une feuille d'aluminium collée sur une ou les dieux faces des plaques de carton ou analogue constituant l'amortisseur alvéolaire. 4.- Un amortisseur pour la coulée en chute des lingots selon la revendication 1 caractérisé en ce que la couche d'aluminium est formée par application d'un enduit a base d'aluminium. 5.- Un arlortisseur pour la coulée en chute des lingots selon l'une quelconque des revendications 1 à 4 caractérisé en ce que l'épaisseur de la couche d'aluminium est calculée en fonction du poids d'aluminium nécessaire pour assurer la désoxydation du lingot d'acier.